(57)【要約】【課題】十分なシール強度が得られると共に、皺の発生が殆どなくて外観品位に優れた包装材を提供する。【解決手段】本発明に係る包装材１は、外側層としての耐熱性樹脂層２と、内側層としての熱可塑性樹脂フィルム層３と、これら両層間に配設された金属箔層４とを含み、前記熱可塑性樹脂のＭＦＲが０．５ｇ／１０分〜２０ｇ／１０分であり、前記熱可塑性樹脂フィルム３として、フィルム押出し方向での引張降伏強度、フィルム押出し方向に直交する方向での引張降伏強度、フィルム押出し方向に対し右斜め４５度の方向での引張降伏強度、およびフィルム押出し方向に対し左斜め４５度の方向での引張降伏強度が、いずれも１５ＭＰａ以上である熱可塑性樹脂フィルムを用いる。【選択図】図１
2018076127.tif 000002
【特許請求の範囲】
【請求項１】
外側層としての耐熱性樹脂層と、内側層としての熱可塑性樹脂フィルム層と、これら両層間に配設された金属箔層とを含む包装材であって、
前記熱可塑性樹脂のＭＦＲが、０．５ｇ／１０分〜２０ｇ／１０分の範囲であり、
前記熱可塑性樹脂フィルムとして、
フィルム押出し方向での引張降伏強度が１５ＭＰａ以上、前記フィルム押出し方向に直交する方向での引張降伏強度が１５ＭＰａ以上、前記フィルム押出し方向に対し右斜め４５度の方向での引張降伏強度が１５ＭＰａ以上、前記フィルム押出し方向に対し左斜め４５度の方向での引張降伏強度が１５ＭＰａ以上である熱可塑性樹脂フィルムが用いられていることを特徴とする包装材。
【請求項２】
前記熱可塑性樹脂フィルムとして、
フィルム押出し方向での引張降伏強度が１５ＭＰａ〜２５ＭＰａ、前記フィルム押出し方向に直交する方向での引張降伏強度が１５ＭＰａ〜２５ＭＰａ、前記フィルム押出し方向に対し右斜め４５度の方向での引張降伏強度が１５ＭＰａ〜２５ＭＰａ、前記フィルム押出し方向に対し左斜め４５度の方向での引張降伏強度が１５ＭＰａ〜２５ＭＰａである熱可塑性樹脂フィルムが用いられている請求項１に記載の包装材。
【請求項３】
前記熱可塑性樹脂フィルムのフィルム押出し方向での引張降伏強度を「Ｖ」とし、前記フィルム押出し方向に直交する方向での引張降伏強度を「Ｗ」とし、前記フィルム押出し方向に対し右斜め４５度の方向での引張降伏強度を「Ｘ」とし、前記フィルム押出し方向に対し左斜め４５度の方向での引張降伏強度を「Ｙ」としたとき、以下の３つの関係式が成立することを特徴とする請求項１または２に記載の包装材。
Ｗ／Ｖ  ≧０．８５
Ｘ／Ｖ  ≧０．８８
Ｙ／Ｖ  ≧０．８８
【請求項４】
前記熱可塑性樹脂フィルム層は、ＭＦＲが０．５ｇ／１０分〜２０ｇ／１０分であるホモポリプロピレン、ＭＦＲが０．５ｇ／１０分〜２０ｇ／１０分であるブロック共重合ポリプロピレンおよびＭＦＲが０．５ｇ／１０分〜２０ｇ／１０分であるランダム共重合ポリプロピレンからなる群より選ばれる１種または２種以上のポリマーを含有してなる層を少なくとも１層含む構成である請求項１〜３のいずれか１項に記載の包装材。
【請求項５】
前記熱可塑性樹脂フィルム層は、ＭＦＲが０．５ｇ／１０分〜２０ｇ／１０分であるブロック共重合ポリプロピレンを含有してなる中間層の両面に、ＭＦＲが０．５ｇ／１０分〜２０ｇ／１０分であるランダム共重合ポリプロピレンを含有してなる被覆層が積層一体化された積層フィルムである請求項１〜３のいずれか１項に記載の包装材。
【請求項６】
前記熱可塑性樹脂フィルム層は、エチレン−プロピレン共重合ゴム及びＭＦＲが０．５ｇ／１０分〜２０ｇ／１０分であるホモポリプロピレンを含有してなる中間層の両面に、ＭＦＲが０．５ｇ／１０分〜２０ｇ／１０分であるランダム共重合ポリプロピレンを含有してなる被覆層が積層一体化された積層フィルムである請求項１〜３のいずれか１項に記載の包装材。
【請求項７】
請求項１〜６のいずれか１項に記載の包装材を深絞り成形または張り出し成形してなる成形ケース。
【請求項８】
電池ケースとして用いられる請求項７に記載の成形ケース。
【発明の詳細な説明】
【技術分野】
【０００１】
本発明は、例えば、ノートパソコン用、携帯電話用、車載用、定置型の二次電池（リチウムイオン二次電池）のケースとして好適に用いられる包装材、或いは食品の包装材、医薬品の包装材として好適に用いられる包装材に関する。
【０００２】
なお、本明細書において、「引張降伏強度」の語は、ＪＩＳ  Ｋ７１２７−１９９９（引張試験方法）に準拠して、試料幅１５ｍｍ、評点間距離５０ｍｍ、引張速度３００ｍｍ／分の条件で測定して得られた引張降伏強度（引張降伏強さ）を意味する。
【０００３】
また、本明細書において、「アルミニウム」の語は、アルミニウム及びその合金を含む意味で用いる。また、「金属」の語は、金属単体及び金属合金を含む意味で用いる。
【背景技術】
【０００４】
包装材中の食品、医薬品等の内容物の化学変化、劣化、腐敗等を防止するために、酸素や水分のバリア性に優れている金属箔を使用したラミネート包装材が、従来から広く用いられている。
【０００５】
一方、近年、パソコン等のＯＡ機器、携帯電話、ゲーム機、ヘッドフォンステレオ、電子手帳等の各種電子機器の小型化、軽量化に伴い、電源部の電池としても、小型化、軽量化を図る観点からリチウムイオンポリマー二次電池が多く用いられるようになってきている。このリチウムイオンポリマー二次電池は、電池内の電解液が水と反応してフッ酸が生成すると、電池の性能低下を来したり、アルミニウム箔の腐食により液漏れが発生してしまうことから、リチウムイオンポリマー二次電池のケース（収容ケース）に用いられる材料として、水蒸気バリア性に優れた金属箔を使用した密封性の高いラミネート包装材が用いられるようになってきている。
【０００６】
リチウムイオンポリマー二次電池のケース用材料（包装材）としては、耐熱性樹脂フィルムからなる外側層、水蒸気バリア層としてのアルミニウム箔層、内容物のポリマー電解質を密封するためのポリオレフィンフィルムからなる内側層（シーラント層）が順に積層一体化されてなるラミネート包装材が用いられている。
【０００７】
上記ラミネート包装材としては、内容物のポリマー電解質が漏れ出ることのないように、２枚の包装材の内側層同士のシール強度が十分に得られることが求められている。
【０００８】
この種の電池用包装材としては、シーラント層が２層以上の共押し出しのポリプロピレン系樹脂からなり、ラミ面側がホモポリプロピレンとポリエチレンをブレンドした樹脂乃至は更にランダム共重合ポリプロピレンをブレンドした樹脂からなり、シール面側がホモポリプロピレン乃至は更にランダム共重合ポリプロピレンをブレンドした樹脂からなる構成のものが公知である（特許文献１参照）。
【０００９】
また、ヒートシール層が少なくとも第１ポリプロピレン層と第２ポリプロピレン層を有し、第２ポリプロピレン層は、第１ポリプロピレン層より最内層側に配され、融点が低く、メルトインデックスが高いものである構成が公知である（特許文献２参照）。
【先行技術文献】
【特許文献】
【００１０】
【特許文献１】特開２００６−１３４６９２号公報
【特許文献２】特開２００７−２９４３８０号公報
【発明の概要】
【発明が解決しようとする課題】
【００１１】
ところで、上記ラミネート包装材では、外側層、アルミニウム箔層、内側層の各層間の接着は、接着剤を用いたドライラミネート法等により行われ、製造された包装材は、巻芯に巻き取られた後、接着剤の硬化を促進するために、４０℃程度で加熱を行うエージング処理に供される。
【００１２】
しかるに、従来では、このエージング処理によって、巻芯に巻かれた状態の包装材において皺が発生しやすいという問題があった。このような皺が発生すると、包装材としての外観品位が低下する。
【００１３】
また、上記電池用包装材としては、より高いシール強度を備えていることが求められていた。
【００１４】
本発明は、かかる技術的背景に鑑みてなされたものであって、十分なシール強度が得られると共に、皺の発生が殆どなくて外観品位に優れた包装材を提供することを目的とする。
【課題を解決するための手段】
【００１５】
前記目的を達成するために、本発明は以下の手段を提供する。
【００１６】
［１］外側層としての耐熱性樹脂層と、内側層としての熱可塑性樹脂フィルム層と、これら両層間に配設された金属箔層とを含む包装材であって、
前記熱可塑性樹脂フィルムとして、
フィルム押出し方向での引張降伏強度が１５ＭＰａ以上、前記フィルム押出し方向に直交する方向での引張降伏強度が１５ＭＰａ以上、前記フィルム押出し方向に対し右斜め４５度の方向での引張降伏強度が１５ＭＰａ以上、前記フィルム押出し方向に対し左斜め４５度の方向での引張降伏強度が１５ＭＰａ以上である熱可塑性樹脂フィルムが用いられていることを特徴とする包装材。
【００１７】
［２］前記熱可塑性樹脂フィルムとして、
フィルム押出し方向での引張降伏強度が１５ＭＰａ〜２５ＭＰａ、前記フィルム押出し方向に直交する方向での引張降伏強度が１５ＭＰａ〜２５ＭＰａ、前記フィルム押出し方向に対し右斜め４５度の方向での引張降伏強度が１５ＭＰａ〜２５ＭＰａ、前記フィルム押出し方向に対し左斜め４５度の方向での引張降伏強度が１５ＭＰａ〜２５ＭＰａである熱可塑性樹脂フィルムが用いられている前項１に記載の包装材。
【００１８】
［３］前記熱可塑性樹脂フィルムのフィルム押出し方向での引張降伏強度を「Ｖ」とし、前記フィルム押出し方向に直交する方向での引張降伏強度を「Ｗ」とし、前記フィルム押出し方向に対し右斜め４５度の方向での引張降伏強度を「Ｘ」とし、前記フィルム押出し方向に対し左斜め４５度の方向での引張降伏強度を「Ｙ」としたとき、以下の３つの関係式が成立することを特徴とする前項１または２に記載の包装材。
【００１９】
Ｗ／Ｖ  ≧０．８５
Ｘ／Ｖ  ≧０．８８
Ｙ／Ｖ  ≧０．８８
［４］前記熱可塑性樹脂フィルム層は、ホモポリプロピレン、ブロック共重合ポリプロピレン、ランダム共重合ポリプロピレンおよびエチレン−プロピレン共重合ゴムからなる群より選ばれる１種または２種以上のポリマーを含有してなる層を少なくとも１層含む構成である前項１〜３のいずれか１項に記載の包装材。
【００２０】
［５］前記熱可塑性樹脂フィルム層は、ブロック共重合ポリプロピレンを含有してなる中間層の両面に、ランダム共重合ポリプロピレンを含有してなる被覆層が積層一体化された積層フィルムである前項１〜３のいずれか１項に記載の包装材。
【００２１】
［６］前記熱可塑性樹脂フィルム層は、ホモポリプロピレン及びエチレン−プロピレン共重合ゴムを含有してなる中間層の両面に、ランダム共重合ポリプロピレンを含有してなる被覆層が積層一体化された積層フィルムである前項１〜３のいずれか１項に記載の包装材。
【００２２】
［７］前項１〜６のいずれか１項に記載の包装材を深絞り成形または張り出し成形してなる成形ケース。
【００２３】
［８］電池ケースとして用いられる前項７に記載の成形ケース。
【発明の効果】
【００２４】
［１］の発明では、内側層を構成する熱可塑性樹脂フィルムとして、上記特定の４方向における引張降伏強度がいずれも１５ＭＰａ以上である熱可塑性樹脂フィルムが用いられているから、この包装材は、皺の発生が殆どなくて外観品位に優れていると共に、十分なシール強度が得られるものとなる。内側層を構成する熱可塑性樹脂フィルムの上記特定の４方向における引張降伏強度がいずれも１５ＭＰａ以上であるから、ラミネートして得られた包装材が、巻芯に巻かれた状態で、接着剤の硬化促進のために加熱処理（エージング処理；例えば４０℃）が行われても、収縮による応力等による皺の発生が抑制される。
【００２５】
［２］の発明では、内側層を構成する熱可塑性樹脂フィルムとして、上記特定の４方向における引張降伏強度がいずれも１５ＭＰａ以上２５ＭＰａ以下である熱可塑性樹脂フィルムが用いられているから、巻芯に巻かれた状態でのエージング処理が行われていても、皺の発生をより抑制できて包装材の外観品位をより向上させることができる。
【００２６】
［３］の発明では、内側層を構成する熱可塑性樹脂フィルムとして、
Ｗ／Ｖ  ≧０．８５
Ｘ／Ｖ  ≧０．８８
Ｙ／Ｖ  ≧０．８８
上記の３つの関係式を充足する熱可塑性樹脂フィルムが用いられているから、巻芯に巻かれた状態でのエージング処理が行われていても、皺の発生をより一層抑制することができて包装材の外観品位をより一層向上させることができる。
【００２７】
［４］の発明では、熱可塑性樹脂フィルム層は、ホモポリプロピレン、ブロック共重合ポリプロピレン、ランダム共重合ポリプロピレンおよびエチレン−プロピレン共重合ゴムからなる群より選ばれる１種または２種以上のポリマーを含有してなる層を少なくとも１層含む構成であるから、十分なシール強度を確保できると共に、巻芯に巻かれた状態でのエージング処理が行われていても、皺の発生をより十分に抑制できる。
【００２８】
［５］の発明では、熱可塑性樹脂フィルム層は、ブロック共重合ポリプロピレンを含有してなる中間層の両面に、ランダム共重合ポリプロピレンを含有してなる被覆層が積層一体化された積層フィルムで構成されており、中間層がブロック共重合ポリプロピレンを含有するので、十分な衝撃強度及び十分な突き刺し強度が得られると共に、中間層の両面にランダム共重合ポリプロピレンを含有してなる被覆層が積層一体化されているので、十分なシール強度を確保できる。
【００２９】
［６］の発明では、熱可塑性樹脂フィルム層は、ホモポリプロピレン及びエチレン−プロピレン共重合ゴムを含有してなる中間層の両面に、ランダム共重合ポリプロピレンを含有してなる被覆層が積層一体化された積層フィルムで構成されており、中間層が融点の高いホモポリプロピレンを含有しているので、十分な絶縁性を得るのに必要なシール後の厚さ（内側層の肉厚）を十分に確保できると共に、中間層の両面にランダム共重合ポリプロピレンを含有してなる層が積層一体化されているので、十分なシール強度を確保できる。更に、中間層がエチレン−プロピレン共重合ゴムも含有しているので、十分な衝撃強度及び十分な突き刺し強度が得られる。
【００３０】
［７］の発明では、十分なシール強度が得られると共に、皺が殆どなくて外観品位に優れた成形ケースが提供される。
【００３１】
［８］の発明では、十分なシール強度が得られると共に、皺が殆どなくて外観品位に優れた電池ケースが提供される。
【図面の簡単な説明】
【００３２】
【図１】本発明に係る包装材の一実施形態を示す断面図である。
【図２】熱可塑性樹脂フィルムの引張降伏強度を測定する際の４つの測定方向を説明するための熱可塑性樹脂フィルムの平面図である。
【図３】熱可塑性樹脂フィルムの積層構成の一例を示す断面図である。
【図４】本発明に係る包装材を用いて構成された電池の一実施形態を示す概略断面図である。
【発明を実施するための形態】
【００３３】
本発明に係る包装材１の一実施形態を図１に示す。この包装材１は、リチウムイオン２次電池ケース用包材として用いられるものである。即ち、前記包装材１は、深絞り成形等の成形に供されて２次電池ケースとして用いられるものである。
【００３４】
前記包装材１は、金属箔層４の上面に第１接着剤層５を介して耐熱性樹脂層（外側層）２が積層一体化されると共に、前記金属箔層４の下面に第２接着剤層６を介して熱可塑性樹脂フィルム層（内側層）３が積層一体化された構成からなる（図１参照）。これら各層の構成等について以下に説明する。
【００３５】
前記熱可塑性樹脂フィルム層（内側層；ヒートシール層）３は、リチウムイオン二次電池等で用いられる腐食性の強い電解液などに対しても優れた耐薬品性を具備させると共に、包装材１にヒートシール性を付与する役割を担うものである。
【００３６】
本発明では、前記熱可塑性樹脂フィルム３として、フィルム押出し方向ｅでの引張降伏強度が１５ＭＰａ以上、前記フィルム押出し方向に直交する方向ｆでの引張降伏強度が１５ＭＰａ以上、前記フィルム押出し方向に対し右斜め４５度の方向ｇでの引張降伏強度が１５ＭＰａ以上、前記フィルム押出し方向に対し左斜め４５度の方向ｈでの引張降伏強度が１５ＭＰａ以上である熱可塑性樹脂フィルムが用いられている（図２参照）。
【００３７】
即ち、本発明で内側層３として用いる熱可塑性樹脂フィルム３は、
１）フィルム押出し方向（以下、「ＭＤ方向」という場合がある）ｅでの引張降伏強度が１５ＭＰａ以上であり、
２）フィルム３面内におけるフィルム押出し方向に直交する方向（以下、「ＴＤ方向」という場合がある）ｆでの引張降伏強度が１５ＭＰａ以上であり、
３）フィルム３面内におけるフィルム押出し方向に対し（平面視で）右斜め４５度の方向ｇでの引張降伏強度が１５ＭＰａ以上であり、
４）フィルム３面内において、フィルム押出し方向に対し（平面視で）左斜め４５度の方向ｈでの引張降伏強度が１５ＭＰａ以上である（図２参照）。なお、この引張降伏強度の詳細な測定方法については、後述する。また、前記「引張降伏強度」は、前記熱可塑性樹脂フィルム層３が複数枚のフィルムの積層体で形成されている場合、この積層体の引張降伏強度を意味する。
【００３８】
本発明では、内側層３を構成する熱可塑性樹脂フィルムとして、上記特定の４方向（ｅ、ｆ、ｇ、ｈ）における引張降伏強度がいずれも１５ＭＰａ以上である熱可塑性樹脂フィルムが用いられているから、包装材１は、巻芯に巻かれた状態でのエージング処理を経由していても、皺の発生が殆どなくて外観品位に優れていると共に、十分なシール強度が得られるものとなる。即ち、内側層３を構成する熱可塑性樹脂フィルムの上記特定の４方向における引張降伏強度がいずれも１５ＭＰａ以上であるから、該熱可塑性樹脂フィルムをラミネートして得られた包装材１が、巻芯に巻かれた状態で、接着剤の硬化促進のために加熱処理（エージング処理；例えば４０℃）が行われても、包装材１において収縮応力等による皺の発生を抑制することができる。
【００３９】
中でも、内側層３を構成する熱可塑性樹脂フィルムとして、上記特定の４方向（ｅ、ｆ、ｇ、ｈ）における引張降伏強度がいずれも１５ＭＰａ以上２５ＭＰａ以下である熱可塑性樹脂フィルムを用いるのが好ましく、この場合には、巻芯に巻かれた状態で接着剤の硬化促進のための加熱処理が行われても、皺の発生をより抑制することができて包装材１の外観品位をより向上させることができる。なお、上記特定の４方向（ｅ、ｆ、ｇ、ｈ）のうち少なくとも１方向における引張降伏強度が２５ＭＰａを超えると、熱可塑性樹脂フィルム３が脆くなり耐衝撃性が低下するので好ましくない。
【００４０】
また、前記熱可塑性樹脂フィルムのフィルム押出し方向ｅでの引張降伏強度を「Ｖ」（ＭＰａ）とし、前記フィルム押出し方向に直交する方向ｆでの引張降伏強度を「Ｗ」（ＭＰａ）とし、前記フィルム押出し方向に対し右斜め４５度の方向ｇでの引張降伏強度を「Ｘ」（ＭＰａ）とし、前記フィルム押出し方向に対し左斜め４５度の方向ｈでの引張降伏強度を「Ｙ」（ＭＰａ）としたとき、
Ｗ／Ｖ  ≧０．８５
Ｘ／Ｖ  ≧０．８８
Ｙ／Ｖ  ≧０．８８
上記の３つの関係式が成立する熱可塑性樹脂フィルム３を用いるのが好ましい。この場合には、巻芯に巻かれた状態で接着剤の硬化促進のための加熱処理が行われても、皺の発生をより一層抑制することができて、包装材１の外観品位をより一層向上させることができる。
【００４１】
上記特定の４方向（ｅ、ｆ、ｇ、ｈ）における引張降伏強度がいずれも１５ＭＰａ以上である熱可塑性樹脂フィルムは、例えば、押出しにより熱可塑性樹脂フィルムを製造し（成膜し）、この成膜後の熱可塑性樹脂フィルムに対して６５℃〜９０℃でアニーリング処理（残留応力解消のための加熱処理）を行うことにより、製造できる。なお、上記製造方法は、その一例を示したものに過ぎず、本発明で使用する熱可塑性樹脂フィルムは、上記製造方法で得られるものに特に限定されるものではない。
【００４２】
前記熱可塑性樹脂フィルム層３を構成する樹脂の種類は、特に制限はない。即ち、上記特定の４方向（ｅ、ｆ、ｇ、ｈ）における引張降伏強度がいずれも１５ＭＰａ以上である熱可塑性樹脂フィルムであってヒートシール性能を付与できるものであれば、その樹脂種はいかなる種類であってもよい。
【００４３】
そして、前記熱可塑性樹脂フィルム層３としては、特に限定されるものではないが、熱可塑性樹脂未延伸フィルム層であるのが好ましい。前記熱可塑性樹脂未延伸フィルム層３は、特に限定されるものではないが、ポリエチレン、ポリプロピレン、オレフィン系共重合体、これらの酸変性物およびアイオノマーからなる群より選ばれた少なくとも１種のオレフィン系樹脂からなる未延伸フィルムにより構成されるのが好ましい。
【００４４】
中でも、前記熱可塑性樹脂フィルム層３を構成するポリプロピレンとしては、ホモポリプロピレンと熱可塑性エラストマー（例えばエチレン−プロピレン共重合ゴム等）の混合物、ランダム共重合ポリプロピレンおよびブロック共重合ポリプロピレンからなる群より選ばれる１種又は２種以上の樹脂を用いるのが好ましい。また、前記熱可塑性樹脂フィルム層３を構成するポリエチレンとしては、高密度ポリエチレン及び／又は線状低密度ポリエチレンを用いるのが好ましい。
【００４５】
前記熱可塑性樹脂フィルム層３を構成するホモポリプロピレンのＭＦＲ（メルトフローレート）は、０．５ｇ／１０分〜２０ｇ／１０分の範囲であるのが好ましい。また、前記ホモポリプロピレンの融点は、１５５℃〜１７５℃の範囲であるのが好ましい。これらＭＦＲや融点は、ホモポリプロピレンの分子量等を調整することにより制御することができる。
【００４６】
前記熱可塑性樹脂フィルム層３を構成するランダム共重合ポリプロピレン（エチレン−プロピレンランダム共重合樹脂）のエチレン含有率は、１質量％〜１０質量％の範囲であるのが好ましい。１質量％以上であることで、包装材１のヒートシール強度をより向上させることができると共に、１０質量％以下であることで、十分な耐熱性を確保できる。また、前記ランダム共重合ポリプロピレン（エチレン−プロピレンランダム共重合樹脂）の融点は、１３５℃〜１６５℃の範囲であるのが好ましい。１３５℃以上であることで十分な耐熱性を確保できると共に、１６５℃以下であることで包装材１のヒートシール強度をより向上させることができる。また、前記ランダム共重合ポリプロピレン（エチレン−プロピレンランダム共重合樹脂）のＭＦＲ（メルトフローレート）は、０．５ｇ／１０分〜２０ｇ／１０分の範囲であるのが好ましい。ＭＦＲが０．５ｇ／１０分以上であることで良好な成形性を確保できると共に、ＭＦＲが２０ｇ／１０分以下であることで包装材１のヒートシール強度をより向上させることができる。中でも、前記ランダム共重合ポリプロピレン（エチレン−プロピレンランダム共重合樹脂）のＭＦＲ（メルトフローレート）は、０．５ｇ／１０分〜１０ｇ／１０分であるのがより好ましく、さらに２ｇ／１０分〜７ｇ／１０分であるのが特に好ましい。なお、ランダム共重合ポリプロピレンのＭＦＲや融点は、ランダム共重合ポリプロピレンの分子量等を調整することにより制御できる。
【００４７】
前記熱可塑性樹脂フィルム層３を構成するブロック共重合ポリプロピレン（エチレン−プロピレンブロック共重合樹脂）のエチレン含有率は、１０質量％〜２０質量％の範囲であるのが好ましい。エチレン含有率が１０質量％以上であることでフィルムに耐衝撃性を付与できると共に、エチレン含有率が２０質量％以下であることで、耐熱性を向上できると共にブロッキングを防止できる。また、前記ブロック共重合ポリプロピレン（エチレン−プロピレンブロック共重合樹脂）の融点は、１５５℃〜１７０℃の範囲であるのが好ましい。また、前記ブロック共重合ポリプロピレン（エチレン−プロピレンブロック共重合樹脂）のＭＦＲ（メルトフローレート）は、０．５ｇ／１０分〜２０ｇ／１０分の範囲であるのが好ましい。なお、ブロック共重合ポリプロピレンのＭＦＲや融点は、ブロック共重合ポリプロピレンの分子量等を調整することにより制御できる。
【００４８】
なお、上記ＭＦＲは、ＪＩＳ  Ｋ７２１０−１９９９に準拠して、温度２３０℃、荷重２．１６ｋｇの条件で測定されるメルトフローレートである。
【００４９】
また、上記融点は、ＪＩＳ  Ｋ７１２１−２０１２に準拠して、示差走査熱量測定法（ＤＳＣ法）を用い、５０℃〜２００℃の温度範囲を１０℃／分の昇温速度で昇温して測定することにより求められる融点である。
【００５０】
しかして、前記熱可塑性樹脂フィルム層３は、ホモポリプロピレン、ブロック共重合ポリプロピレン、ランダム共重合ポリプロピレンおよびエチレン−プロピレン共重合ゴム（ＥＰＲ）からなる群より選ばれる１種または２種以上のポリマーを含有してなる層を少なくとも１層含む構成（即ち単層又は複層構成）であるのが好ましい。このような構成を採用した場合には、十分なシール強度を確保できると共に、巻芯に巻かれた状態でのエージング処理が行われていても、皺の発生をより十分に抑制できる。
【００５１】
また、前記熱可塑性樹脂フィルム３は、ブロック共重合ポリプロピレンを含有してなる中間層３１の両面に、ランダム共重合ポリプロピレンを含有してなる被覆層３２、３２が積層一体化された積層フィルム（３層積層フィルム）であるのが好ましい（図３参照）。この場合には、中間層がブロック共重合ポリプロピレンを含有するので、十分な衝撃強度及び十分な突き刺し強度が得られると共に、中間層の両面にランダム共重合ポリプロピレンを含有してなる被覆層が積層一体化されているので、十分なシール強度を確保できる。中でも、前記熱可塑性樹脂フィルム３は、ブロック共重合ポリプロピレンからなる中間層３１の両面に、ランダム共重合ポリプロピレンからなる被覆層３２、３２が積層一体化された積層フィルム（３層積層フィルム）であるのが特に好ましい（図３参照）。
【００５２】
また、前記熱可塑性樹脂フィルム３は、ホモポリプロピレン及びエチレン−プロピレン共重合ゴム（ＥＰＲ）を含有してなる中間層３１の両面に、ランダム共重合ポリプロピレンを含有してなる被覆層３２、３２が積層一体化された積層フィルム（３層積層フィルム）であるのが好ましい（図３参照）。この場合には、中間層３１が融点の高いホモポリプロピレンを含有しているので、十分な絶縁性を得るのに必要なシール後の厚さ（内側層の肉厚）を十分に確保できると共に、中間層３１の両面にランダム共重合ポリプロピレンを含有してなる被覆層３２、３２が積層一体化されているので、十分なシール強度を確保できる。更に、中間層がエチレン−プロピレン共重合ゴムを含有しているので、十分な衝撃強度及び十分な突き刺し強度が得られる。中でも、前記熱可塑性樹脂フィルム３は、ホモポリプロピレン及びエチレン−プロピレン共重合ゴムからなる中間層３１の両面に、ランダム共重合ポリプロピレンからなる被覆層３２、３２が積層一体化された積層フィルム（３層積層フィルム）であるのが特に好ましい（図３参照）。
【００５３】
前記熱可塑性樹脂フィルム層３の厚さ（複層の場合は全体厚さ）Ｔは、２０μｍ〜８０μｍに設定されるのが好ましい（図１、３参照）。２０μｍ以上とすることでピンホールの発生を十分に防止できると共に、８０μｍ以下に設定することで樹脂使用量を低減できてコスト低減を図り得る。中でも、前記熱可塑性樹脂フィルム層３の厚さＴは、３０μｍ〜５０μｍに設定されるのが特に好ましい。前記熱可塑性樹脂フィルム層３は、単層であってもよいし、複層であってもよい。
【００５４】
前記耐熱性樹脂層（外側層）２としては、特に限定されるものではないが、例えば、ナイロンフィルム等のポリアミドフィルム、ポリエステルフィルム等が挙げられ、これらの延伸フィルムが好ましく用いられる。中でも、前記耐熱性樹脂層２としては、二軸延伸ナイロンフィルム等の二軸延伸ポリアミドフィルム、二軸延伸ポリブチレンテレフタレート（ＰＢＴ）フィルム、二軸延伸ポリエチレンテレフタレート（ＰＥＴ）フィルム又は二軸延伸ポリエチレンナフタレート（ＰＥＮ）フィルムを用いるのが特に好ましい。前記ナイロンフィルムとしては、特に限定されるものではないが、例えば、６ナイロンフィルム、６，６ナイロンフィルム、ＭＸＤナイロンフィルム等が挙げられる。なお、前記耐熱性樹脂層２は、単層で形成されていても良いし、或いは、例えばポリエステルフィルム／ポリアミドフィルムからなる複層（ＰＥＴフィルム／ナイロンフィルムからなる複層等）で形成されていても良い。
【００５５】
前記耐熱性樹脂層２の厚さは、１２μｍ〜５０μｍであるのが好ましい。ポリエステルフィルムを用いる場合には厚さは１２μｍ〜５０μｍであるのが好ましく、ナイロンフィルムを用いる場合には厚さは１５μｍ〜５０μｍであるのが好ましい。上記好適下限値以上に設定することで包装材１として十分な強度を確保できると共に、上記好適上限値以下に設定することで張り出し成形時や絞り成形時の応力を小さくできて成形性を向上させることができる。
【００５６】
前記金属箔層４は、包装材１に酸素や水分の侵入を阻止するガスバリア性を付与する役割を担うものである。前記金属箔層４としては、特に限定されるものではないが、例えば、アルミニウム箔、銅箔等が挙げられ、アルミニウム箔が一般的に用いられる。前記金属箔層４の厚さは、２０μｍ〜１００μｍであるのが好ましい。２０μｍ以上であることで金属箔を製造する際の圧延時のピンホール発生を防止できると共に、１００μｍ以下であることで張り出し成形時や絞り成形時の応力を小さくできて成形性を向上させることができる。
【００５７】
前記金属箔層４は、少なくとも内側の面４ａ（第２接着剤層６側の面）に、化成処理が施されているのが好ましい。このような化成処理が施されていることによって内容物（電池の電解液、食品、医薬品等）による金属箔表面の腐食を十分に防止できる。例えば次のような処理をすることによって金属箔に化成処理を施す。即ち、例えば、脱脂処理を行った金属箔の表面に、
１）リン酸、クロム酸及びフッ化物の金属塩の混合物からなる水溶液
２）リン酸、クロム酸、フッ化物金属塩及び非金属塩の混合物からなる水溶液
３）アクリル系樹脂又は／及びフェノール系樹脂と、リン酸と、クロム酸と、フッ化物金属塩との混合物からなる水溶液
のいずれかを塗工した後乾燥することにより化成処理を施す。
【００５８】
前記第１接着剤層５としては、特に限定されるものではないが、例えば、２液反応型接着剤により形成された接着剤層等が挙げられる。前記２液反応型接着剤としては、例えば、ポリウレタン系ポリオール、ポリエステル系ポリオール及びポリエーテル系ポリオールからなる群より選ばれるポリオールの１種または２種以上からなる第１液と、イソシアネートからなる第２液（硬化剤）とで構成される２液反応型接着剤などが挙げられる。
【００５９】
前記第２接着剤層６としては、特に限定されるものではないが、例えば、ポリウレタン系接着剤、アクリル系接着剤、エポキシ系接着剤、ポリオレフィン系接着剤、エラストマー系接着剤、フッ素系接着剤等により形成された接着剤層が挙げられる。中でも、アクリル系接着剤、ポリオレフィン系接着剤を用いるのが好ましく、この場合には、包装材１の耐電解液性及び水蒸気バリア性を向上させることができる。
【００６０】
なお、上記実施形態では、第１接着剤層５と第２接着剤層６を設けた構成を採用しているが、これら両層５、６は、いずれも必須の構成層ではなく、これらを設けない構成を採用することもできる。
【００６１】
本発明の包装材１を成形（深絞り成形、張り出し成形等）することにより、成形ケース（電池ケース等）を得ることができる。なお、本発明の包装材１は、成形に供されずにそのまま使用することもできる。
【００６２】
本発明の包装材１を用いて構成された電池の一実施形態を図４に示す。この電池２０は、リチウムイオン２次電池である。
【００６３】
前記電池２０は、電解質２１と、タブリード２２と、成形に供されていない平面状の前記包装材１と、前記包装材１が成形されて得られた収容凹部を有する成形ケース１１とを備える（図４参照）。
【００６４】
前記成形ケース１１の収容凹部１１ｂ内に前記電解質２１と前記タブリード２２の一部が収容され、該成形ケース１１の上に前記平面状の包装材１が配置され、該包装材１の周縁部と前記成形ケース１１の封止用周縁部１１ａとが接合されて封止されることによって、前記電池２０が構成されている。なお、前記タブリード２２の先端部は、外部に導出されている（図４参照）。
【実施例】
【００６５】
次に、本発明の具体的実施例について説明するが、本発明はこれら実施例のものに特に限定されるものではない。
【００６６】
＜実施例１＞
共押出成形により、厚さ４μｍのランダム共重合ポリプロピレン３２／厚さ３２μｍのブロック共重合ポリプロピレン３１／厚さ４μｍのランダム共重合ポリプロピレン３２の３層積層フィルムを得た。次に、前記成膜後の３層積層フィルムに対して７０℃で４８時間アニーリング処理を行うことによって、厚さ４０μｍの未延伸熱可塑性樹脂フィルム（熱可塑性樹脂層）３を得た（図３参照）。得られた厚さ４０μｍの未延伸熱可塑性樹脂フィルム３のＭＤ方向の引張降伏強度は１７．６ＭＰａ、ＴＤ方向の引張降伏強度は１５．５ＭＰａ、右斜め４５度方向の引張降伏強度は１６．１ＭＰａ、左斜め４５度方向の引張降伏強度は１６．３ＭＰａであった（表１参照）。
【００６７】
なお、前記ランダム共重合ポリプロピレン（エチレン−プロピレンランダム共重合樹脂）のエチレン含有率は４質量％、ＭＦＲは７．５ｇ／１０分、融点は１４０℃であった。また、前記ブロック共重合ポリプロピレン（エチレン−プロピレンブロック共重合樹脂）のエチレン含有率は２０質量％、ＭＦＲは２ｇ／１０分、融点は１６０℃であった。
【００６８】
また、厚さ４０μｍのアルミニウム箔４の両面に、ポリアクリル酸、三価クロム化合物、水、アルコールからなる化成処理液を塗布し、１８０℃で乾燥を行って、クロム付着量が１０ｍｇ／ｍ2となるようにした。
【００６９】
次に、前記化成処理済みアルミニウム箔４の一方の面に、ポリエステル系ポリウレタン接着剤５を介して厚さ２５μｍの二軸延伸ナイロンフィルム（耐熱性樹脂層）２を貼り合わせ、次いでアルミニウム箔４の他方の面に、ポリアクリル接着剤６を介して前記厚さ４０μｍの未延伸熱可塑性樹脂フィルム（熱可塑性樹脂層）３を貼り合わせた後、この積層物を巻芯に多数回捲回して、この捲回状態で、接着剤の硬化促進のための４０℃でのエージング処理を２００時間行うことによって、図１に示す包装材１を得た。
【００７０】
＜実施例２＞
アニーリング処理の温度を７０℃に代えて８０℃に設定した以外は、実施例１と同様にして、図１に示す包装材１を得た。なお、アニーリング処理温度を７０℃から８０℃に変更したので、得られた厚さ４０μｍの未延伸熱可塑性樹脂フィルム３のＭＤ方向の引張降伏強度は１９．４ＭＰａ、ＴＤ方向の引張降伏強度は１６．９ＭＰａ、右斜め４５度方向の引張降伏強度は１７．２ＭＰａ、左斜め４５度方向の引張降伏強度は１７．３ＭＰａであった（表１参照）。
【００７１】
＜実施例３＞
アニーリング処理の温度を７０℃に代えて１００℃に設定した以外は、実施例１と同様にして、図１に示す包装材１を得た。なお、アニーリング処理温度を７０℃から１００℃に変更したので、得られた厚さ４０μｍの未延伸熱可塑性樹脂フィルム３のＭＤ方向の引張降伏強度は２４．４ＭＰａ、ＴＤ方向の引張降伏強度は２１．６ＭＰａ、右斜め４５度方向の引張降伏強度は２２．４ＭＰａ、左斜め４５度方向の引張降伏強度は２２．６ＭＰａであった（表１参照）。
【００７２】
＜実施例４＞
３層積層フィルムの中間層を構成する樹脂として、ブロック共重合ポリプロピレンに代えて、混合樹脂（ホモポリプロピレン７０質量％、エチレン−プロピレン共重合ゴム３０質量％の組成の混合樹脂）を使用した以外は、実施例１と同様にして、図１に示す包装材１を得た。前記エチレン−プロピレン共重合ゴムとして三井化学製「タフマーＡ」を用いた。なお、得られた厚さ４０μｍの未延伸熱可塑性樹脂フィルム３のＭＤ方向の引張降伏強度は１７．０ＭＰａ、ＴＤ方向の引張降伏強度は１５．１ＭＰａ、右斜め４５度方向の引張降伏強度は１６．０ＭＰａ、左斜め４５度方向の引張降伏強度は１６．１ＭＰａであった（表１参照）。前記混合樹脂のＭＦＲは２．５ｇ／１０分、融点は１６３℃であった。
【００７３】
＜比較例１＞
アニーリング処理の温度を７０℃に代えて３０℃に設定した以外は、実施例１と同様にして、包装材を得た。なお、アニーリング処理温度を７０℃から３０℃に変更したので、得られた厚さ４０μｍの未延伸熱可塑性樹脂フィルム３のＭＤ方向の引張降伏強度は１４．２ＭＰａ、ＴＤ方向の引張降伏強度は１２．５ＭＰａ、右斜め４５度方向の引張降伏強度は１３．２ＭＰａ、左斜め４５度方向の引張降伏強度は１３．４ＭＰａであった（表１参照）。
【００７４】
＜比較例２＞
アニーリング処理の温度を７０℃に代えて４０℃に設定した以外は、実施例１と同様にして、包装材を得た。なお、アニーリング処理温度を７０℃から４０℃に変更したので、得られた厚さ４０μｍの未延伸熱可塑性樹脂フィルム３のＭＤ方向の引張降伏強度は１４．７ＭＰａ、ＴＤ方向の引張降伏強度は１４．３ＭＰａ、右斜め４５度方向の引張降伏強度は１４．４ＭＰａ、左斜め４５度方向の引張降伏強度は１４．２ＭＰａであった（表１参照）。
【００７５】
＜比較例３＞
アニーリング処理の温度を７０℃に代えて５０℃に設定した以外は、実施例１と同様にして、包装材を得た。なお、アニーリング処理温度を７０℃から５０℃に変更したので、得られた厚さ４０μｍの未延伸熱可塑性樹脂フィルム３のＭＤ方向の引張降伏強度は１６．０ＭＰａ、ＴＤ方向の引張降伏強度は１２．８ＭＰａ、右斜め４５度方向の引張降伏強度は１５．９ＭＰａ、左斜め４５度方向の引張降伏強度は１５．５ＭＰａであった（表１参照）。
【００７６】
＜比較例４＞
アニーリング処理の温度を７０℃に代えて６０℃に設定した以外は、実施例１と同様にして、包装材を得た。なお、アニーリング処理温度を７０℃から６０℃に変更したので、得られた厚さ４０μｍの未延伸熱可塑性樹脂フィルム３のＭＤ方向の引張降伏強度は１７．５ＭＰａ、ＴＤ方向の引張降伏強度は１４．２ＭＰａ、右斜め４５度方向の引張降伏強度は１４．５ＭＰａ、左斜め４５度方向の引張降伏強度は１３．９ＭＰａであった（表１参照）。
【００７７】
なお、実施例１〜３および比較例１〜４の包装材を作成するのに使用した未延伸熱可塑性樹脂フィルム（厚さ４０μｍ）の引張降伏強度は、次のようにして測定した引張降伏強度（引張降伏強さ）である。
【００７８】
＜引張降伏強度の測定法＞
ＪＩＳ  Ｋ７１２７−１９９９（プラスチックフィルムの引張試験方法）に準拠して、未延伸熱可塑性樹脂フィルム（厚さ４０μｍ）についてタイプ２の試験片（長さ１５０ｍｍ以上）を作成し、試料幅１５ｍｍ、評点間距離５０ｍｍ、引張速度３００ｍｍ／分の条件で引張試験を行って、引張降伏強度（引張降伏強さ）を求めた。Ｓ−Ｓ曲線での降伏点の荷重を引張降伏強度とする。
【００７９】
上記のようにして得られた各包装材について下記評価法に基づいて評価を行った。その結果を表１に示す。
【００８０】
【表１】
2018076127.tif 000003
【００８１】
＜しわ発生防止性評価法＞
エージング処理を経て巻芯に巻き取られた状態の包装材１を別の巻芯に巻き直す際に、該包装材１におけるしわ発生の有無やその状態を目視で調べて、下記判定基準に基づいて評価した。
（判定基準）
「◎」…皺の発生が認められなかった、又は皺があっても１つの皺の長さが全て２０ｍｍ未満である
「○」…皺が認められるが、１つの皺の長さが全て２０ｍｍ〜１００ｍｍの範囲である
「×」…皺が認められ、１つの皺の長さが１００ｍｍを超えているものが半数を占めていて、皺が顕著であって、外観品位に劣っている。
【００８２】
＜シール強度の測定法＞
包装材１を切り出して、１５ｍｍ幅×長さ２００ｍｍの大きさの短冊状の試験片を２枚得た。前記２枚の試験片を内側層３同士が接触するように重ね合わせた後、２００℃に設定されたバーシーラーで内側層３同士をヒートシール接合した。
【００８３】
しかる後、シール接合された２枚の試験片をＪＩＳ  Ｋ７１２７−１９９９に準拠して、最初のチャック間距離１００ｍｍ、引張速度３００ｍｍ／分で１８０度剥離することによって、１５ｍｍ幅当たりのシール強度（ＭＰａ）を測定した。なお、この１５ｍｍ幅当たりのシール強度は、７０ＭＰａ以上を合格とした。
【００８４】
表１から明らかなように、本発明の実施例１〜４の包装材は、巻芯に巻かれた状態で接着剤の硬化促進のための加熱処理（エージング処理）を行っているが、皺の発生が殆どなくて外観品位に優れていると共に、十分なシール強度も得られていた。
【００８５】
これに対し、本発明の規定範囲を逸脱している比較例１〜４の包装材では、巻芯に巻かれた状態での加熱処理（エージング処理）により、皺が顕著に生じていた。
【産業上の利用可能性】
【００８６】
本発明に係る包装材は、ノートパソコン用、携帯電話用、車載用、定置型のリチウムイオンポリマー二次電池等の電池のケースとして好適に用いられ、これ以外にも、食品の包装材、医薬品の包装材として好適であるが、特にこれらの用途に限定されるものではない。中でも、電池ケース用として特に好適である。
【符号の説明】
【００８７】
１…包装材
２…耐熱性樹脂層（外側層）
３…熱可塑性樹脂フィルム層（内側層）
４…金属箔層
１１…成形ケース
３１…中間層
３２…被覆層
【図１】
2018076127.tif 000004
【図２】
2018076127.tif 000005
【図３】
2018076127.tif 000006
【図４】
2018076127.tif 000007